(57)【要約】【課題】厚さ３〜５ｍｍの軽量、薄型であり、汚れ防止となり、曲げ加工性に優れる不燃金属パネルを提供する。【解決手段】芯材１に水酸化アルミニウム／パルプの重量比が６３／３７の難燃紙からなる厚さ２ｍｍのハニカムコア、表面材２及び裏面材３に厚さ０．５ｍｍのアルミニウム板を積層してなり、さらに表面材２表面に四フッ化フッ素樹脂を積層してなる。【選択図】図１
2005238802.tif 000002
【特許請求の範囲】
【請求項１】
芯材が厚さ２〜４ｍｍの水酸化アルミニウムを主成分とする難燃紙からなるハニカムコア、表面材及び裏面材が厚さ０．５〜１．０ｍｍのアルミニウム板である、厚さ３〜５ｍｍの積層パネルであり、表面材表面にフッ素樹脂が積層されている不燃金属パネル。
【請求項２】
ハニカムコアのセルサイズが８〜２０ｍｍであることを特徴とする請求項１記載の不燃金属パネル。
【請求項３】
芯材中の水酸化アルミニウム含量が心材に対して６３〜８７重量％であることを特徴とする請求項１又は２記載の不燃金属パネル。
【発明の詳細な説明】
【技術分野】
【０００１】  本発明は、台所、火気使用のコンロ前壁材部として好適な不燃金属パネルに関する。さらに詳しくは軽量、薄型であり、汚れ防止となり、曲げ加工ができる不燃金属パネルに関する。
【背景技術】
【０００２】  従来より、火気使用のコンロ前壁部材としてタイル面材が多く使用されている。しかしながら、タイル面材を使用した場合には、耐熱性は良好であるが、切断加工性や曲げ加工性がないため、現場施工性が悪く、またタイル表面・目地に油汚れが付きやすいため、掃除作業性が悪い。
またコンロ前壁部材として高圧メラミン樹脂化粧板を表面に使用したものがある。しかしながら、このものは、コンロ等の熱源により高温となった部分は、変色しやすく、脆性を示すという問題がある。【０００３】  また、変色・脆性の恐れがなく、切断加工性や曲げ加工性の良好なコンロ前壁部材として、ステンレス等の金属板がある。しかしながら、汚れが付着しやすいため掃除作業性が悪く、さらにコンロ等の熱源により局所的に高温となりやすく、金属板の内側に接する建材等が低温発火する危険性が生じる問題がある。【０００４】  そして上記問題を解決しようとする方法が特許文献１により報告されている。特許文献１には、表面材にアルミニウム等の伝熱性の高い金属板（厚さ０．１ｍｍ〜２．０ｍｍ）、芯材に周知の不燃材によって構成したハニカム構造基材（厚さ５ｍｍ〜１００ｍｍ）、裏面材に表面材と同様の金属板（厚さ０．１ｍｍ〜２．０ｍｍ）が積層されており、さらに表面材表面にフッ素樹脂が積層されている構成とすることにより、表面材表面のフッ素樹脂により掃除作業性が良好であり、表裏面の金属板の間に断熱効果のあるハニカムコア板が積層されていることで軽量で断熱性、切断加工性が良好である不燃金属パネルを得ることができる旨記載されている。
そして特許文献１には、ハニカム構造基材として水酸化アルミニウムを主成分とするハニカムコア板を使用することは可能であること、この場合の厚さは９ｍｍが好ましいことが記載されている。【０００５】  しかしながら、上記不燃金属パネルでは、厚みの点から現場施工性に優れるとは言い難い。さらには、より軽量で薄型のコンロ前壁部材が望まれている。
【特許文献１】特開平８−３２３９２１号公報
【０００６】
【発明の開示】
【発明が解決しようとする課題】
【０００７】  解決しようとする課題は、軽量、薄型であり、汚れ防止となり、曲げ加工ができる不燃金属パネルを提供することである。特に厚さ３〜５ｍｍの不燃金属パネルを提供することである。
【課題を解決するための手段】
【０００８】  本発明者らは、芯材に水酸化アルミニウムを主成分とする難燃紙からなるハニカムコアを使用すること、表面材及び裏面材にアルミニウム板を使用すること、さらに表面材表面にフッ素樹脂加工等を施すこと、を組み合わせることにより、かかる課題を解決できることを見いだし、本発明に到達した。
すなわち本発明は、
（１）芯材１が厚さ２〜４ｍｍの水酸化アルミニウムを主成分とする難燃紙からなるハニカムコア、表面材２及び裏面材３が厚さ０．５〜１．０ｍｍのアルミニウム板である、厚さ３〜５ｍｍの積層パネルであり、表面材２表面にフッ素樹脂４が積層されている不燃金属パネル。
（２）ハニカムコアのセルサイズが８〜２０ｍｍであることを特徴とする上記（１）記載の不燃金属パネル。
（３）芯材１中の水酸化アルミニウム含量が心材に対して６３〜８７重量％であることを特徴とする上記（１）又は（２）記載の不燃金属パネル。
を提供するものである。
【発明の効果】
【０００９】  本発明の不燃金属パネルは、厚さ３〜５ｍｍの軽量、薄型であり、汚れ防止となり、曲げ加工性に優れる効果を奏する。
【発明を実施するための最良の形態】
【００１０】  以下、本発明を図面を参照して詳細に説明する。
図１は本発明の一実施の態様不燃金属パネルであり、芯材１に水酸化アルミニウムを主成分とする難燃紙からなるハニカムコア、表面材２及び裏面材３にアルミニウム板、表面材２表面にフッ素樹脂４が積層された構成からなる。  なお、図１では印刷層５が設けられている。【００１１】  本発明の芯材１で用いられる水酸化アルミニウムを主成分とする難燃紙は、抄紙原料に、あるいは抄紙の際や抄紙の後に、水酸化アルミニウムを混入あるいは含浸させた紙であり、通常、難燃紙として使用されている単層又は複層構造のものが使用できる。好ましくは、水酸化アルミニウム／パルプの重量比が６３／３７〜８７／１３のものが良い。水酸化アルミニウム成分が８７％を越える場合、難燃紙は脆性を示し、不燃金属パネル自体の強度低下を招く。またパルプ成分が３７％を越える場合、不燃金属パネルの耐熱性が低下する。
そして前記難燃紙を用いハニカムコアが形成される。このときセルサイズが８〜２０ｍｍであることが好ましい。
また芯材中の水酸化アルミニウム含量が心材に対し６３〜８７重量％であることが好ましい。【００１２】  本発明の表面材２及び裏面材３はアルミニウム板からなる。さらに表面材２表面にはフッ素樹脂４が積層されてなるが、フッ素樹脂４としては、エチレンテトラフルオロエチレン共重合体、テトラフルオロエチレンパーフルオロアルキルビニルエーテル共重合体等の四フッ化フッ素樹脂を適用することができる。積層方法は特に限定するものではないが、フッ素樹脂フィルムを用いる方法が好ましい。この場合フッ素樹脂フィルムは厚さ５〜２００μｍのものを用い、熱溶着により或いは接着剤を介し貼り合わせる。【００１３】  本発明の不燃金属パネルは、フッ素樹脂が積層された表面材と、芯材、裏面材を積層してなるが、積層方法としては例えば接着剤を介し貼り合わせるなどで良い。【００１４】  本発明の不燃金属パネルの厚さは、本発明の目的の通り、３〜５ｍｍである。また各層の厚さは、芯材１が２〜４ｍｍ、０．５ｍｍ厚のアルミ板は不燃材である為、表面材２及び裏面材３が０．５〜１．０ｍｍであることが必須である。特に芯材１が２〜３ｍｍ、表面材２及び裏面材３が０．５ｍｍ、パネル厚さ３〜４ｍｍが好ましい。【００１５】  なお、フッ素樹脂４層と表面材２層の間に、印刷、凹凸模様等の意匠層を適宜設けることができる。【００１６】  以下、実施例を挙げて本発明を詳細に説明する。
実施例１
表面材２に、厚さ０．５ｍｍアルミニウム板を用い、表面材２表面に四フッ化フッ素樹脂を積層し、フッ素樹脂が積層された表面材を得た。
芯材１に、水酸化アルミニウム／パルプの重量比が６３／３７の難燃紙からなるハニカムコア（厚さ２ｍｍ、セルサイズ２０ｍｍ）、裏面材３に厚さ０．５ｍｍアルミニウム板を用い、接着剤を介し、フッ素樹脂が積層された表面材、芯材、裏面材を順次積層し、重量３ｋｇ／ｍ２）厚さ３ｍｍの不燃金属パネルを得た。【００１７】  得られた不燃金属パネルの評価結果を以下に示す。
財団法人  日本ガス機器検査協会東京検査所において、実試験環境下で耐熱試験を行なった。（建築基準法で規定されるガスコンロからの離隔距離より厳しい条件にて）
結果、問題なしと判断された。
【産業上の利用可能性】
【００１８】  以上の通り、本発明は、軽量、薄型であり、汚れ防止となり、曲げ加工性に優れたの不燃金属パネルであるから、台所、火気使用のコンロ前壁部材として好適に使用できる。
【図面の簡単な説明】
【００１９】
【図１】本発明の一実施の態様に係る不燃金属パネルの断面概略図である。
【符号の説明】
【００２０】１  芯材
２  表面材
３  裏面材
４  フッ素樹脂層
５  印刷層
【図１】
2005238802.tif 000003